(57)【特許請求の範囲】
【請求項１】
材料準備ステップ及び編織ステップを含み、
（a)材料準備ステップ：少なくとも一つの可視光線透過率が５０％より大きい断熱膜を選び、赤外線遮蔽及び紫外線遮蔽の二つの効果の少なくとも一つを具有し、且つ該断熱膜を断熱膜糸に加工し、
(b)編織ステップ：複数本の縦糸及び複数本の横糸の少なくとも一つは、前記断熱膜糸を撚り込んで複数種からなる撚糸を作り、この撚糸により縦横の編織作業を行い一つの断熱織物を形成し、該断熱織物が光線透過率を具有することを特徴とする断熱織物の製造方法。
【請求項２】
前記断熱膜糸は、前記断熱膜を長さ３５mm〜４５mm、細さ１.５ｄ〜２ｄの長さが異なる繊維に加工し撚糸して断熱膜糸を作ることを特徴とする請求項１記載の断熱織物の製造方法。
【請求項３】
材料準備ステップ及び編織ステップを含み、
(a)材料準備ステップ：少なくとも一つの可視光線透過率が５０％より大きい断熱膜を選び、且つ該断熱膜を細糸に加工し、
(b)編織ステップ：複数本の縦糸及び複数本の横糸の一部を、該断熱膜細糸と交換して縦横の編織作業を行うことで、一つの断熱織物に形成し、
該断熱織物が光線透過率を具有することを特徴とする断熱織物の製造方法。
物に形成することを特徴とする高い光線透過率を具有する断熱織物とその製造方法。
【請求項４】
前記断熱膜細糸の幅は、０.１mm〜１０mmの間にあることを特徴とする請求項３記載の高い光線透過率を具有する断熱織物とその製造方法。
【請求項５】
前記断熱膜の外表面に一つの耐スクラッチ性磨耗層を具有することを特徴とする請求項１〜請求項４記載の如何なる一つの項目にて述べる高い光線透過率を具有する断熱織物とその製造方法。
【請求項６】
前記断熱膜は一つの基層ユニットを含み、該基層ユニットは２０〜２００層の少なくとも二つの異なる材料で形成する第一基層膜及び第二基層膜を複合してできるものであり、該基層ユニットは一つの第一表面及び一つの第二表面を具有し、該第一表面及び第二表面の少なくとも一つの表面上に赤外線遮蔽層を設けることを特徴とする請求項１〜請求項５記載の如何なる一つの項目にて述べる高い光線透過率を具有する断熱織物とその製造方法。
【請求項７】
前記断熱膜の赤外線遮蔽率及び紫外線遮蔽率の少なくとも一つは、８０％より大きいことを特徴とする請求項１〜請求項６のいずれかに記載の断熱織物の製造方法。
【請求項８】
複数本の縦糸と複数本の横糸を具有して編織して形成する織物は、該複数本の縦糸及び複数本の横糸の少なくとも一つは、可視光線透過率が５０％より大きく赤外線遮蔽及び紫外線遮蔽の二つの効果の少なくとも一つを具有した断熱膜を撚り込んで複数種からなる撚糸を形成し、該形成した断熱膜糸で断熱織物として光線透過率を具有することを特徴とする断熱織物。
【請求項９】
前記断熱膜糸は、断熱膜を長さ３５ｍｍ〜４５ｍｍ、細さ１.５ｄ〜２ｄの長さが異なる繊維に加工した、撚糸して断熱膜糸を作り、該形成した断熱膜糸で断熱織物として光線透過率を具有することを特徴とする請求項８記載の断熱織物。
【請求項１０】
複数本の縦糸及び複数本の横糸で編織して形成する一つの織物は、該複数本の縦糸及び複数本の横糸の一部を、可視光線透過率が５０％より大きく赤外線遮蔽及び紫外線遮蔽の二つの効果の少なくとも一つを具有した断熱細糸に交換し、該断熱細糸で断熱織物として光線透過率を具有することを特徴とする断熱織物。 
【請求項１１】
前記断熱膜細糸の幅は、０.１mm〜１０mmの間にあることを特徴とする請求項１０記載の高い光線透過率を具有する断熱織物。
【請求項１２】
前記断熱膜の外表面に別途一つの耐スクラッチ栓磨耗層を具有することを特徴とする請求項８〜請求項１１記載の如何なる一つの項目にて述べる高い光線透過率を具有する断熱織物。
【請求項１３】
前記断熱膜は一つの基層ユニットを含み、該基層ユニットは２０〜２００層の少なくとも二つの異なる材料で形成する第一基層膜及び第二基層膜を複合してできるものであり、該基層ユニットは一つの第一表面及び一つの第二表面を具有し、該第一表面及び第二表面の少なくとも一つの表面上に赤外線遮蔽層を設けることを特徴とする請求項８〜請求項１２記載の如何なる一つの項目にて述べる高い光線透過率を具有する断熱織物。
【請求項１４】
前記断熱膜の赤外線遮蔽率及び紫外線遮蔽率の少なくとも一つは、８０％より大きいことを特徴とする請求項８〜請求項１３記載の如何なる一つの項目にて述べる高い光線透過率を具有する断熱織物。
【発明の詳細な説明】
【技術分野】
【０００１】
本発明は断熱と編織物の編織技術に関し、特に素晴らしい断熱効果を具有し、且つ可視光線に対して高い光線透過率を具有する断熱織物及びその製造方法に関する。
【背景技術】
【０００２】
経済が世界的に加速している中、紡績業界は大きな競争と方向転換のプレッシャーに直面しているため、絶えず伝統的な紡績技術を引き上げて統合すると共に、付加価値のある新しい製品開発を行うことで、業界での競争力を高める必要がある。近年、人々は紡績用品の外観の美しさを求めるほか、異なる環境のニーズに応じ、更に様々な快適さとプロテクト機能を要求している。このような趨勢の中で、多機能性を具有する編織物はもはや、紡績業界にて開発される人気製品となっている。
【０００３】
従来技術の中で、編織物に赤外線、紫外線を遮蔽する機能を具有するために、よく見かけるのは、様々な光線遮蔽添加物を高重合体の中に入れ、更に該重合体を繊維に作ってからその繊維を使って編織物を作成する(台湾特許公告第Ｉ４１８６７６号公報、台湾特許公告第Ｉ４４５６８４号公報、中国特許公開第１０３６６８５１２号公報、台湾特許公告第４４８２５４号公報、中国特許公開第１０４１９５７０９号公報)。或いは光線を遮蔽する繊維(台湾特許公告第Ｉ４２５１２９号公報)及び光反射フィルム(台湾特許公告第４２４８１１号公報)と合わせて編むことで、断熱効果を得る。しかし、添加物を高分子に入れると、凝集作用により分散が悪く、更に赤外線、紫外線を遮蔽する効果にも影響する。また、異なる添加物を一緒に高分子に入れるのは不適切であるため、この方法によって作成される繊維や編織物は、達成したい赤外線遮蔽及び紫外線遮蔽の数値が制限されてしまう。更に上述の光反射フィルムと合わせて編織して作る編織物は、使用する光反射フィルムは適切な厚みのあるポリエステル(polyester，略してＰＥＴ)フィルムを具有するため、該ＰＥＴフィルムの表面に、例えばニッケル、銀、アルミニウム、クロムなどの金属の薄い層を覆い、或いは無機染料を含む一層の染色の薄い層を増やす。それは赤外線、紫外線を遮蔽する素晴らしい効果を具有するが、同時に可視光線をも完全に遮断するため、光線透過率が大きく制限されてしまう。同じく、光反射繊維と一緒に作成する編織物も、理想的ではない部分がある。
【０００４】
一般的に市販されている断熱フィルムは、断熱、省エネ効果に達するために、断熱フィルムを建築物のガラスや車窓など、ガラス或いは透明且つ堅い材料に固定する必要がある。当該構造、材料の特性により、断熱フィルム上に図案を描くことができず、セレクトできる色をも制限されてしまう。また、断熱フィルムを一旦ガラスの上に貼り付けると、随意に外すことができないため、断熱の必要がない場合では(例えば冬の比較的寒く、太陽の照射が必要なとき)、逆に該断熱フィルムによって太陽光が遮られてしまい、使用上理想的ではないことを鑑みて、更なる改善が必要であった。
【先行技術文献】
【特許文献】
【０００５】
【特許文献１】台湾特許公告第Ｉ４１８６７６号公報
【特許文献２】台湾特許公告第Ｉ４４５６８４号公報
【特許文献３】中国特許公開第１０３６６８５１２号公報
【特許文献４】台湾特許公告第４４８２５４号公報
【特許文献５】中国特許公開第１０４１９５７０９号公報
【特許文献６】台湾特許公告第Ｉ４２５１２９号公報
【特許文献７】台湾特許公告第４２４８１１号公報
【発明の概要】
【発明が解決しようとする課題】
【０００６】
本発明の主な目的は、可視光線エリアにて高い光線透過率を具有する断熱織物とその製造方法を提供することにある。
【課題を解決するための手段】
【０００７】
上述の目的を解決するために、本発明は高い光線透過率を具有する断熱織物とその製造方法を提供するものである。その編織方は下記のステップを含む。
【０００８】
ａ)材料準備ステップ：少なくとも一つの省エネの断熱膜を選び、且つ該複数の断熱膜を断熱膜細糸に裁断し、断熱膜は最良の赤外線遮蔽率(８０％より大きい)及び／或いは紫外線遮蔽率(８０％より大きい)を具有し、且つ可視光線透過率が５０％より大きい。
【０００９】
ｂ)編織ステップ：複数本の縦糸或いは／及び複数本の横糸を選んで編み、編織装置と合わせて上述の断熱膜細糸と共に縦横糸の編織作業を行い、本発明の断熱織物を形成することができる。
【００１０】
本発明は上述のステップに基づくと、一種の断熱及び高い光線透過率を具有する織物を提供することができる。選択した少なくとも一つの省エネの断熱膜細糸を使って、複数本の縦糸及び／或いは複数本の横糸で編織して成型すると、断熱効果及び可視光線透過効果を具有する断熱織物を得ることができる。
【発明の効果】
【００１１】
本発明の断熱織物は高い断熱効果のある断熱膜を細糸に加工し、更に編織装置を使って、細糸を他の糸と編織して断熱織物を作成する。異なる断熱膜糸の結合方法により、断熱織物の可視光線透過率と断熱効果に影響を与えることができ、それにより高い光線透過率を具有する素晴らしい断熱織物を形成する。
【図面の簡単な説明】
【００１２】
【図１】本発明の第一種の最良断熱織物の構造形態略図である。
【図２】本考案の図１で示す実施例の製造方法のフローチャートである。
【図３−１】本発明の図１で示す断熱織物を、図２で示す流れに基づき対応する織物構造略図である。
【図３−２】本発明の図１で示す断熱織物を、図２で示す流れに基づき対応する織物構造略図である。
【図４】本発明で運用する断熱フィルムの実行可能実施例の構造略図である。
【図５−１】本発明の第二種の最良断熱織物の構造形態略図である。
【図５−２】本発明の第三種の最良断熱織物の構造形態略図である。
【図６】本発明の図５―１及び図５―２で示す実施例の製造フローチャート図である。
【図７】本発明の第四種の最良断熱織物の構造形態略図である。
【図８】本発明の第五種の最良断熱織物の構造形態略図である。
【図９】本発明の第六種の最良断熱織物の構造形態略図である。
【図１０】本発明の断熱織物の実行可能実施例と従来の織物の比較例の特性比較表である。
【発明を実施するための形態】
【００１３】
以下に、本発明の実施の形態について説明する。なお、同一または相当する部分に同一の参照符号を付し、その説明を繰返さない場合がある。
【実施例１】
【００１４】
図１に示すのは、本発明が可視光線に対して、高い光線透過率を具有する断熱織物１の構造略図である。図２及び図３(即ち図３―１と図３―２)に示すのは、上述の断熱織物１の製造方法フローチャート図及び、該フローチャート図に対応する織物構造略図である。その中で示す製造方法は下記のステップを含む。
【００１５】
ステップＳ１０：材料準備ステップ(図３−１を参照)：少なくとも一つの断熱膜１１を選び、該断熱膜１１のベストは、８０％より大きい赤外線の遮蔽率及び／或いは８０％より大きい紫外線の遮蔽率、及び／或いは５０％より大きい可視光線透過率を具有する。例えば本発明申請者が以前に案出した台湾公知の特許申請案第Ｉ４１７１９２号の「多層断熱膜シート」の断熱膜１１(図４に示す通り)は、該断熱膜１１を利用し、含まれるのは一つの基層ユニット１１１であり、それは合計２０〜２００層で成り立つ第一基層膜１１１１及び第一基層膜１１１１と材料が異なる第二基層膜１１１２の複合で構成している。前記第一基層膜１１１１及び第二基層膜１１１２を複合した後の厚みは、尚も可視光線の波長範囲内である。且つ該基層ユニット１１１は一つの第一表面１１１３及び間隔を開けた一つの第二表面１１１４を具有する。また、該第一基本膜１１１１はアクリル樹脂であり、第二基層膜１１１２はポリブチレンテレフタラート或いは該共重合体である。更に一つの赤外線遮蔽層１１２と基層ユニット１１１と結合し、赤外線を遮蔽するナノ級の塗料を含む、例えばアンチモンスズ酸化物及びインジウムスズ酸化物の樹脂を含む。一つの紫外線遮蔽層１１４はまた基層ユニット１１１と結合し、該赤外線遮蔽層１１２及び該紫外線遮蔽層１１４はそれぞれ該基層ユニット１１１の第一表面１１１３及び第二表面１１１４上に結合し、紫外線遮蔽剤を含むのは、例えばベンゾトリアゾールの樹脂がある。一つの耐スクラッチ性磨耗層１１３は赤外線遮蔽層１１２或いは紫外線遮蔽層１１４を選んで固定して粘着することができる。それには耐スクラッチ性磨耗剤を含み、該耐スクラッチ性磨耗剤は六ホウ化ランタンを含む樹脂とすることができる。該断熱膜１１はダブルビームＵＶ／ＶＩＳ／ＮＩＲ分光光度計(PerkinElmer ＬＡＭＢＤＡ ７５０)を使ってテストを行い、可視光線透過率が７０％、赤外線遮蔽率が９０％、紫外線遮蔽率が９０％である。
【００１６】
断熱膜１１をまず幅１２５mmのフィルムロールに裁断してローラーカッターに送り、長さ３５mm〜４５mm、細さ１.５ｄ〜２ｄの長さが異なる繊維に加工してから、撚糸過程(撚り係数１０)を経て、繊維を英式綿番手１５/１(以下、英式綿番手を単に「番手」とする。)の断熱膜糸１１０に作る。
【００１７】
ステップＳ１１：編織ステップ：複数本の縦糸１２及び／或いは複数本の横糸１３を取って編織し、該断熱膜糸１１０と合わせて編織装置で縦横糸の編織作業を行う際、上述の断熱膜糸１１０をそれぞれ該複数本の縦糸１２及び／或いは該複数本の横糸１３の中に撚り込んで複数種からなる撚糸を作り、この撚糸により打ち込み本数が４２×４２の断熱織物１に仕上がる。その中のステップＳ１１まで来た場合、該断熱織物１は該複数本の縦糸１２及び／或いは複数本の横糸１３を織物或いは編み物の如何なる一つの織り方で編織する(図面では織物で表す)。このように、仮に該断熱織物１にテストを行い、当該可視光線透過率が５４％、赤外線遮断率が７４％、紫外線遮断率が８６％である。該テスト結果は図１０の実施１の欄に記載した。
【実施例２】
【００１８】
本発明の実施例２の実施ステップ及び組成する材料及び構造は、大まか実施例１と同じである。異なる部分は：ステップＳ１０の材料準備ステップにおいて、断熱膜繊維は、撚糸過程を経て、番手３０／１の断熱膜糸１１０を作り、再び編織作業を行う。断熱織物１ができると同様にテストを行い、該可視光線透過率が６０％、赤外線遮断率が６９％、紫外線遮蔽率が８０％である。該テスト結果は図１０の実施例２の欄に記載する。
【実施例３】
【００１９】
本発明の実施例３の実施ステップ及び組成する材料及び構造は、大まか実施例と同じである。異なる部分は：ステップＳ１０の材料準備ステップにおいて、断熱膜繊維は、撚糸過程を経て、番手１０／１の断熱膜糸１１０を作り、再び編織作業を行う。断熱織物１ができると同様にテストを行い、該可視光線透過率が５２％、赤外線遮断率が８４％、紫外線遮蔽率が８９％である。該テスト結果は図１０の実施例３の欄に記載する。
【実施例４】
【００２０】
本発明の実施例４の実施ステップは大まか実施例１と同じである。異なる部分は：選択した断熱膜１１は３Ｍ極光Ｍ７０の断熱膜を使用する。該断熱膜１１をまず幅１２５mmのフィルムロールに裁断してローラーカッターに送り、断熱膜を長さ３５mm〜４５mm、細さ１.５ｄ〜２ｄの長さが異なる繊維に加工してから、撚糸過程(撚り係数１０)を経て、繊維を番手１５/１の断熱膜糸１１０に作る。該断熱膜糸１１０を実施例１と同じ編織ステップを経た後、即ち断熱織物１ができ、該断熱織物１に対してテストを行い、当該可視光線透過率が５４％、赤外線遮断率が７７％、紫外線遮断率が８５％である。該テスト結果は図１０の実施４の欄に記載した。
【実施例５】
【００２１】
本発明の実施例５の実施ステップは大まか実施例１と同じである。異なる部分は：選択した断熱膜１１はSouthwall Ｖ―ＣｏｏＬ  ｖ７０の断熱膜を使用する。該断熱膜１１をまず幅１２５mmのフィルムロールに裁断してローラーカッターに送り、断熱膜を長さ３５mm〜４５mm、細さ１.５ｄ〜２ｄの長さが異なる繊維に加工してから、撚糸過程(撚り係数１０)を経て、繊維を番手１５/１の断熱膜糸１１０に作る。該断熱膜糸１１０を実施例１と同じ編織ステップを経た後、即ち断熱織物１ができ、該断熱織物１に対してテストを行い、当該可視光線透過率が５５％、赤外線遮断率が７９％、紫外線遮断率が８６％である。該テスト結果は図１０の実施５の欄に記載した。
【実施例６】
【００２２】
本発明の実施例６の実施ステップは大まか実施例１と同じである。異なる部分は：選択した断熱膜１１はLintec ＦＳＫＩＩ ８００の断熱膜を使用する。該断熱膜１１をまず幅１２５mmのフィルムロールに裁断してローラーカッターに送り、断熱膜を長さ３５mm〜４５mm、細さ１.５ｄ〜２ｄの長さが異なる繊維に加工してから、撚糸過程(撚り係数１０)を経て、繊維を番手１５/１の断熱膜糸１１０に作る。該断熱膜糸１１０を実施例１と同じ編織ステップを経た後、即ち断熱織物１ができ、該断熱織物１に対してテストを行い、当該可視光線透過率が５６％、赤外線遮断率が７０％、紫外線遮断率が８５％である。該テスト結果は図１０の実施６の欄に記載した。
【実施例７】
【００２３】
図５から図６に示すのは、本発明の断熱織物１の別の一つの最良編織方法であり、それに含まれるステップは下記の通りである。
【００２４】
ステップＳ２０：材料準備のステップ：一つの断熱膜１１を選び、該断熱膜１１は実施例１の記述の断熱膜と同じ材質及び構造を具有し(図４を参照)、且つ同じ可視光線の透過率、赤外線遮断率、紫外線遮断率を具有する。まず該断熱膜１１を幅１４５mmのフィルムロールに裁断してから細切機に送り、９０Ｍ／minの糸を送る速さで断熱膜を幅1mmの細糸１１５に加工する。
【００２５】
ステップＳ２１：編織ステップ：該断熱膜細糸１１５と複数本の縦糸１２(或いは横糸１３、図５―２を参照)の少なくとも一部を交換し、編織装置と合わせて縦横の編織作業を行うことで、打ち込み本数が６４Ｘ４２の断熱織物１に仕上がる。
【００２６】
ステップＳ２１にて、縦糸１２は番手３０ｓ／２のスパンポリエステル糸を使用し、且つ該断熱織物１は該断熱膜１１の細糸１１５と複数本の縦糸１２(或いは横糸１３)で織物或いは編み物の如何なる一つの織り方で編織する(図面では織物で表す)。編織が完成した後は、該断熱織物１にテストを行い、当該可視光線透過率が６１％、赤外線遮蔽率が７６％、紫外線遮蔽率が８５％である。該テスト結果は、図１０の実施例７の欄に記載した。
【実施例８】
【００２７】
本発明の実施例８の実施ステップ及び組成する材料及び構造は、大まか実施例７と同じである。異なる部分は：ステップＳ２０の材料準備ステップにおいて、断熱膜は、細切機によって幅０.２５４mmの細糸１１５に加工されて、再び編織作業を行う。断熱織物１ができると同様にテストを行い、該可視光線透過率が５４％、赤外線遮断率が７０％、紫外線遮蔽率が８１％である。該テスト結果は図１０の実施例８の欄に記載する。
【実施例９】
【００２８】
本発明の実施例９の実施ステップ及び組成する材料及び構造は、大まか実施例７と同じである。異なる部分は：ステップＳ２０の材料準備ステップにおいて、断熱膜は、細切機によって幅２mmの細糸１１５に加工されて、再び編織作業を行う。最後に、断熱織物１ができるとテストを行い、該可視光線透過率が６５％、赤外線遮断率が８７％、紫外線遮蔽率が９１％である。該テスト結果は図１０の実施例９の欄に記載する。
【実施例１０】
【００２９】
本発明の実施例１０の実施ステップは大まか実施例７と同じである。異なる部分は：選択した断熱膜１１は３Ｍ極光Ｍ７０の断熱膜を使用する。該断熱膜１１をまず幅１４５mmのフィルムロールに裁断して細切機に送り、９０Ｍ／minの糸を送る速さで断熱膜を幅１mmの細糸１１５に加工する。該断熱膜細糸１１５を実施例７と同じ編織ステップを経た後にできる断熱織物１に対してテストを行い、当該可視光線透過率が６０％、赤外線遮断率が７６％、紫外線遮断率が８４％である。該テスト結果は図１０の実施１０の欄に記載した。
【実施例１１】
【００３０】
本発明の実施例１１の実施ステップは大まか実施例７と同じである。異なる部分は：選択した断熱膜１１はSouthwall Ｖ―ＣｏｏＬ ｖ７０の断熱膜を使用する。該断熱膜１１をまず幅１４５mmのフィルムロールに裁断して細切機に送り、９０Ｍ／minの糸を送る速さで断熱膜を幅１mmの細糸１１５に加工する。該断熱膜細糸１１５を実施例７と同じ編織ステップを経た後にできる断熱織物１に対してテストを行い、当該可視光線透過率が６１％、赤外線遮断率が７７％、紫外線遮断率が８５％である。該テスト結果は図１０の実施１１の欄に記載した。
【実施例１２】
【００３１】
本発明の実施例１２の実施ステップは大まか実施例７と同じである。異なる部分は：選択した断熱膜１１はLintec ＦＳＫＩＩ ８００の断熱膜を使用する。該断熱膜１１をまず幅１４５mmのフィルムロールに裁断して細切機に送り、９０Ｍ／minの糸を送る速さで断熱膜を幅１mmの細糸１１５に加工する。該断熱膜細糸１１５を実施例７と同じ編織ステップを経た後にできる断熱織物１に対してテストを行い、当該可視光線透過率が６１％、赤外線遮断率が７１％、紫外線遮断率が８３％である。該テスト結果は図１０の実施１２の欄に記載した。
（比較例１）
【００３２】
本発明の比較例１の実施ステップは、大まか実施例１と同じである。異なる部分は：材料準備ステップの中、複数本の縦糸１２及び／或いは複数本の横糸１３はいずれも番手が１５／１のスパンポリエステル糸を使用し、且つ実施例１と同じ編織ステップを経た後に編織品に作成する。テストを行い、該可視光線透過率が５１％、赤外線遮断率が３３％、紫外線遮蔽率が４６％である。該テスト結果は図１０の比較例１の欄に記載する。実施例１から実施例６と比較例１のデータで分かるように、断熱膜糸１１０を使用する織物の赤外線遮蔽率、紫外線遮蔽率及び可視光線透過率は、いずれも比較例１の織物より大きい。また、断熱膜糸の番手が少ないほど、赤外線遮蔽率、紫外線遮蔽率が良くなる。
（比較例２）
【００３３】
本発明の比較例２の実施ステップは、大まか実施例７と同じである。異なる部分は：材料準備ステップの中、複数本の縦糸１２及び／或いは複数本の横糸１３はいずれも番手が３０ｓ／２のスパンポリエステル糸を使用し、且つ実施例７と同じ編織ステップを経た後に編織品に作成する。テストを行い、該可視光線透過率が５１％、赤外線遮断率が３９％、紫外線遮蔽率が５１％である。該テスト結果は図１０の比較例２の欄に記載する。表１にある実施例７〜１２と比較例２のデータで分かるように、断熱膜細糸１１５を使用する織物の赤外線遮蔽率、紫外線遮蔽率及び可視光線透過率は、いずれも比較例２の織物より大きい。また、断熱膜細糸１１５の幅が広いほど、当該紫外線遮蔽率、可視光線透過率及び赤外線遮蔽率が良くなる。現在の編織技術により、本発明の断熱膜細糸の幅を仮に０.１mmから１０mmの間に設定すれば、最良の実施状態を得ることができる。
【００３４】
上記の記述を介し、本発明の主な目的の効果は、一種の断熱力及び高い光線透過率を具有する織物の編織技術を提供することにある。選択した省エネ断熱膜をまず細い糸に加工し、更に複数本の縦糸及び／或いは複数本の横糸で編織して織物を作ると、異なる程度の断熱効果が生まれる。該断熱織物の可視光線透過率、赤外線遮蔽率、紫外線遮蔽率にもかなり明らかな影響が見られる。
【００３５】
図７から図９に示すように、該断熱膜細糸１１５をそれぞれ一部の縦糸１２及び／或いは横糸１３の代わりに使用して、共に縦横糸として編織してできる断熱織物１は、いずれも素晴らしい可視光線透過率及び紫外線遮蔽率と赤外線遮蔽率に達することができる。
【００３６】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００３７】
１              断熱織物
１１            断熱膜
１１０          断熱膜糸
１１１          基層ユニット
１１１１        第一基層膜
１１１２        第二基層膜
１１１３        第一表面
１１１４        第二表面
１１２          赤外線遮蔽層
１１３          耐スクラッチ性磨耗層
１１４          紫外線遮蔽層
１１５          断熱膜細糸
１２            縦糸
１３            横糸
Ｓ１０、Ｓ２０  材料準備ステップ
Ｓ１１、ｓ２１  編織ステップ
【図１】
0006429812.tif 000002
【図２】
0006429812.tif 000003
【図３−１】
0006429812.tif 000004
【図３−２】
0006429812.tif 000005
【図４】
0006429812.tif 000006
【図５−１】
0006429812.tif 000007
【図５−２】
0006429812.tif 000008
【図６】
0006429812.tif 000009
【図７】
0006429812.tif 000010
【図８】
0006429812.tif 000011
【図９】
0006429812.tif 000012
【図１０】
0006429812.tif 000013